(57)【要約】【課題】本発明は、優れたダスト剥離性能とダスト集塵性能を有しながら、高温下での剛性、対摩耗性に優れる耐熱フィルター用フェルトを安価（低コスト）に提供する。【解決手段】本発明は、ポリアリーレンスルフィド繊維からなる耐熱フィルター用フェルトであって、ろ過面となる第１ウェブ層、補強布層、非ろ過面となる第２ウェブ層からなり、前記第１ウェブ層が、第１ウェブ層全体を１００重量％として、繊度０．５〜１．２ｄｔｅｘのポリアリーレンスルフィド繊維を３０〜７０重量％、１．３〜３．０ｄｔｅｘのポリアリーレンスルフィド繊維を３０〜７０重量％含むことを特徴とし、前記第２ウェブ層が、繊度１．０〜４．０ｄｔｅｘポリアリーレンスルフィド繊維からなり、前記耐熱フィルター用フェルトの通気度が５ｃｃ／ｃｍ２／ｓ以上であることを特徴とする、耐熱フィルター用フェルトである。【選択図】  なし【特許請求の範囲】
【請求項１】
ポリアリーレンスルフィド繊維からなる耐熱フィルター用フェルトであって、ろ過面となる第１ウェブ層、補強布層、非ろ過面となる第２ウェブ層からなり、前記第１ウェブ層が、第１ウェブ層全体を１００重量％として、繊度０．５〜１．２ｄｔｅｘのポリアリーレンスルフィド繊維を３０〜７０重量％、１．３〜３．０ｄｔｅｘのポリアリーレンスルフィド繊維を３０〜７０重量％含むことを特徴とし、前記第２ウェブ層が、繊度１．０〜４．０ｄｔｅｘポリアリーレンスルフィド繊維からなり、かつ下記式１を満足することを特徴とし、前記耐熱フィルター用フェルトの通気度が５ｃｃ／ｃｍ２／ｓ以上であることを特徴とする、耐熱フィルター用フェルト。
Ｘ1≦Ｘ２-    （式１）
（ここで、Ｘ１は第１ウェブ層を構成する繊維の平均繊度を示し、Ｘ２は第２ウェブ層を構成する繊維の平均繊度を示す）
【請求項２】
耐熱フィルター用フェルトの見かけ密度が０．２０〜０．４０ｇ／ｃｍ３の範囲内であることを特徴とする、請求項１記載の耐熱フィルター用フェルト。
【請求項３】
請求項１または２記載の耐熱フィルター用フェルトを、袋状に縫製して得られるバグフィルター。
【発明の詳細な説明】
【技術分野】
【０００１】
本発明は、生産性を損なうことなく、耐熱性、捕集性およびフィルター寿命に優れた、耐熱フィルター用フェルトおよびそれからなるバグフィルターに関するものである。
【背景技術】
【０００２】
空気を清浄化するフィルター材には、内部ろ過用フィルター材と表面ろ過用フィルター材とがあり、集塵機では表面ろ過用フィルター材が用いられる。表面ろ過とは、ダストをフィルター材表面で捕集してダスト層をフィルター材表面に形成させ、そのダスト層によって、次々にダストを捕集し、ダスト層がある程度の厚さになったら空気圧によってフィルター材表面からダスト層を除去し、再びフィルター材表面にダスト層を形成させる操作を繰り返すものである。
【０００３】
ゴミ焼却炉、石炭ボイラー、あるいは金属溶鉱炉などから排出される高温の排ガスをろ過するためのフィルター材を構成する繊維としては、耐熱性および耐薬品性に優れたポリフェニレンサルファイド（以下ＰＰＳと略す）繊維、メタ系アラミド繊維、フッ素系繊維、ポリイミド繊維などを用いた不織布からなるフィルター材が用いられてきた。中でもＰＰＳ繊維は、優れた耐加水分解性、耐酸性および耐アルカリ性を有していることから、石炭ボイラーの集塵用バグフィルターとして広く用いられている。
【０００４】
バグフィルターには、良好なダスト剥離性能およびダスト捕集性能がフィルター性能として求められる。ダスト剥離性能が劣るとバグフィルターがダストによる目詰まりし、集塵機の圧力損失が上昇し問題となる。また、排ガス中の煤塵濃度を低下させるために出すと捕集性能に優れたバグフィルターが求められている。
【０００５】
特許文献１には、ダスト捕集層と強度保持層の２層構造とし、ＰＰＳをメルトブローした不織布をダスト捕集層に用いたろ過布が提案されている。  特許文献２には、単繊維繊度が１．８ｄ（２．０ｄｔｅｘ）以下のＰＰＳ繊維を表面層に配置したろ過布が提案されている。  特許文献３には、少なくとも２層のウェブを含み、エアー流入面側のウェブが、繊維径１５μｍ以下の耐熱性繊維からなり、エアー排出面側のウェブが、繊維径２０μｍ以上の耐熱性繊維からなるフィルター材が提案されている。
【先行技術文献】
【特許文献】
【０００６】
【特許文献１】特開２０１０−２６４４３０号公報
【特許文献２】特開平１０−１６５７２９号公報
【特許文献３】特開２０１１−５８６０号公報
【発明の概要】
【発明が解決しようとする課題】
【０００７】
特許文献１のろ過布は確かに、ダスト剥離性能とダスト集塵性能が良好となるものの、製造にニードルパンチ、メルトブロー、ウォータージェットパンチの各工程が必要となり、特定の設備のみ製造可能となる上に高コストとなる問題があった。
【０００８】
特許文献２の方法では確かに、ダスト剥離性能、およびダスト集塵性能は良好であるものの、高温下での剛性、および耐摩耗性が十分でないために、使用時において物理的なろ過布の劣化が進行し、破損が生じるなどの問題があった。
【０００９】
特許文献３の方法では確かに、剛性、耐摩耗性は良好となるものの、エアー排出面側の太繊維径繊維がエアー流入面側まで絡合するために、十分なダスト剥離性能、ダスト集塵性能が得られないといった問題があった。
【００１０】
そこで本発明の目的は、上記従来技術の課題を解決せんとするものであり、優れたダスト剥離性能とダスト集塵性能を有しながら、高温下での剛性、対摩耗性に優れる耐熱フィルター用フェルトを安価（低コスト）に提供するものである。
【課題を解決するための手段】
【００１１】
本発明者らは、上記課題を解決するために検討した結果、次の手段により達成出来ることを見出し、本発明に至った。
【００１２】
本発明の耐熱フィルター用フェルトは、ポリアリーレンスルフィド繊維からなる耐熱フィルター用フェルトであって、ろ過面となる第１ウェブ層、補強布層、非ろ過面となる第２ウェブ層からなり、前記第１ウェブ層が、第１ウェブ層全体を１００重量％として、繊度０．５〜１．２ｄｔｅｘのポリアリーレンスルフィド繊維を３０〜７０重量％、１．３〜３．０ｄｔｅｘのポリアリーレンスルフィド繊維を３０〜７０重量％含むことを特徴とし、前記第２ウェブ層が、繊度１．０〜４．０ｄｔｅｘポリアリーレンスルフィド繊維からなり、かつ下記式１を満足することを特徴とし、前記耐熱フィルター用フェルトの通気度が５ｃｃ／ｃｍ２／ｓ以上であることを特徴とする耐熱フィルター用フェルトである。
【００１３】
Ｘ1≦Ｘ２-    （式１）
（ここで、Ｘ１は第１ウェブ層を構成する繊維の平均繊度を示し、Ｘ２は第２ウェブ層を構成する繊維の平均繊度を示す）
本発明の耐熱フィルター用フェルトの好ましい態様によれば、前記耐熱フィルター用フェルトの見かけ密度を０．２０〜０．４０ｇ／ｃｍ３とすることができるものである。
【００１４】
また、本発明のバグフィルターは、前記耐熱フィルター用フェルトを袋状に縫製することによって得られるものである。
【発明の効果】
【００１５】
本発明によれば、優れたダスト剥離性、ダスト集塵性を有しながら、高温下での剛性、対摩耗性に優れる耐熱フィルター用フェルトを安価（低コスト）に提供することができる。
【発明を実施するための形態】
【００１６】
次に、本発明の耐熱フィルター用フェルトについて詳細に説明する。
【００１７】
本発明の耐熱フィルター用フェルトは、ポリアリーレンスルフィド繊維からなる耐熱フィルター用フェルトであって、ろ過面となる第１ウェブ層、補強布層、非ろ過面となる第２ウェブ層からなり、前記第１ウェブ層が、第１ウェブ層全体を１００重量％として、繊度０．５〜１．２ｄｔｅｘのポリアリーレンスルフィド繊維を３０〜７０重量％、１．３〜３．０ｄｔｅｘのポリアリーレンスルフィド繊維を３０〜７０重量％含むことを特徴とし、前記第２ウェブ層が、繊度１．０〜４．０ｄｔｅｘポリアリーレンスルフィド繊維からなり、かつ下記式１を満足することを特徴とし、前記耐熱フィルター用フェルトの通気度が５ｃｃ／ｃｍ２／ｓ以上であることを特徴とする耐熱フィルター用フェルトである。
【００１８】
Ｘ1≦Ｘ２-    （式１）
（ここで、Ｘ１は第１ウェブ層を構成する繊維の平均繊度を示し、Ｘ２は第２ウェブ層を構成する繊維の平均繊度を示す）
本発明で用いられるポリアリーレンスルフィド繊維とは、その構成単位の９０％以上がポリアリーレンスルフィド構造単位からなる繊維であり、ポリアリーレンスルフィド構造単位とは、芳香族環と硫黄原子とが結合した構造を繰り返し単位とする構造単位のことである。芳香族環の構造によりポリマーを選択することが可能だが、入手の容易性、曳糸性の観点から、ベンゼンのパラ位に結合したポリフェニレンサルファイド樹脂（ＰＰＳ樹脂）を用いることが好ましい。
【００１９】
また、ＰＰＳ樹脂中には、その重合の過程において、メタ−フェニレンサルファイド単位、フェニレンエーテル単位、フェニレンスルホン単位、フェニレンケトン単位、ビフェニレンケトン単位等の構成単位が形成される場合があり、これら構成単位を１０％以下含んでいてもよい。
【００２０】
本発明の耐熱フィルター用フェルトは、ろ過面である第１ウェブ層、補強布層、非ろ過面である第２ウェブ層の３層構造からなり、いずれの層も前記ポリアリーレンスルフィド繊維からなるものである。
【００２１】
本発明の耐熱フィルター用フェルトの製造方法は、例えば、第１ウェブ層として、第１ウェブ層全体を１００重量％として、繊度０．５〜１．２ｄｔｅｘのポリアリーレンスルフィド繊維を３０〜７０重量％、１．３〜３．０ｄｔｅｘのポリアリーレンスルフィド繊維を３０〜７０重量％含むウェブを作成し、補強布と積層した後、第２ウェブ層として、繊度１．０〜４．０ｄｔｅｘポリアリーレンスルフィド繊維からなるウェブを作成し、前記第１ウェブ層と補強布を積層したものに更に積層した後、これらを絡合して一体化する方法を好適に用いることができる。ウェブを作成する方法としては、例えば、耐熱性繊維の短繊維をカードマシンに通してウェブとする方法を好適に用いることができる。また、ウェブを絡合して一体化する方法としては、ニードルパンチ、またはウォータージェットパンチが好ましい。
【００２２】
本発明の効果を得るためには、前記第１ウェブ層が、第１ウェブ層全体を１００重量％として、繊度０．５〜１．２ｄｔｅｘのポリアリーレンスルフィド繊維を３０〜７０重量％、１．３〜３．０ｄｔｅｘのポリアリーレンスルフィド繊維を３０〜７０重量％含み、前記第２ウェブ層が、繊度１．０〜４．０ｄｔｅｘポリアリーレンスルフィド繊維からなり、かつ下記式１を満足することが重要である。
【００２３】
Ｘ1≦Ｘ２-    （式１）
（ここで、Ｘ１は第１ウェブ層を構成する繊維の平均繊度を示し、Ｘ２は第２ウェブ層を構成する繊維の平均繊度を示す）
第１ウェブ層の構成においては、繊度０．５〜１．２ｄｔｅｘの細繊度繊維と、繊度１．３〜３．０ｄｔｅｘの太繊度繊維とを、所定の範囲にて混合して使用することが重要である。
【００２４】
細繊度繊維の繊度は０．５〜１．２ｄｔｅｘである。０．５ｄｔｅｘを下回る場合は、フィルターの圧力損失が高くなり、フィルター寿命が短縮するほか、フェルト加工性が悪くなる。細繊度繊維の繊度の下限は好ましくは０．７ｄｔｅｘであり、更に好ましくは０．８ｄｔｅｘである。１．２ｄｔｅｘを上回る場合は、目的とするダスト剥離性能、ダスト集塵性能が得られない。細繊度繊維の繊度の上限は好ましくは１．１ｄｔｅｘであり、更に好ましくは１．０ｄｔｅｘである。
【００２５】
細繊度繊維の含有率は、第１ウェブ層全体を１００重量％として、３０〜７０重量％である。細繊度繊維の含有率が３０重量％を下回る場合には、目的とするダスト剥離性能、ダスト集塵性能が得られない。細繊度繊維の含有率の下限は好ましくは４０％であり、より好ましくは４５％である。細繊度繊維の含有率が７０重量％を上回る場合には、フィルターの圧力損失が高くなり、フィルター寿命が短縮するほか、フェルト加工性が悪くなる。細繊度繊維の含有率の上限は好ましくは６０％であり、更に好ましくは５５％である。
【００２６】
太繊度繊維の繊度は１．３〜３．０ｄｔｅｘである。太繊度繊維の繊度が１．３ｄｔｅｘを下回る場合は、フェルト加工性が悪くなる。太繊度繊維の繊度の下限は好ましくは１．４ｄｔｅｘ、更に好ましくは１．５ｄｔｅｘである。太繊度繊維の繊度が３．０ｄｔｅｘを上回る場合は、目的のダスト剥離性能、ダスト集塵性能が得られない。太繊度繊維の繊度の上限は好ましくは２．８ｄｔｅｘであり、更に好ましくは２．６ｄｔｅｘである。
【００２７】
太繊度繊維の含有率は、第１ウェブ層全体を１００重量％として、３０〜７０重量％である。太繊度繊維の含有率が３０重量％を下回る場合には、フェルト加工性が悪くなる。太繊度繊維の含有率の下限は好ましくは３５重量％であり、更に好ましくは４０重量％である。太繊度繊維の含有率が７０重量％を上回る場合には、目的のダスト剥離性能、ダスト集塵性能が得られない。太繊度繊維の含有率の上限は好ましくは６０％であり、更に好ましくは５５％である。
【００２８】
これら第１ウェブ層においては、目的とする性能を損なわない範囲であれば、その他繊維を混合することも出来るが、耐熱性という観点からは、メタ系アラミド繊維、ポリイミド繊維などが好ましく、その含有率は好ましくは１０％以下、更に好ましくは５％以下である。フッ素系繊維は、使用したフィルターを処分する際、焼却処分が不可となるため好ましくない。
【００２９】
第２ウェブ層においては、繊度が１．０〜４．０ｄｔｅｘのポリアリーレンスルフィド繊維からなり、かつ下記式１を満足することが重要である。
【００３０】
Ｘ1≦Ｘ２-    （式１）
（ここで、Ｘ１は第１ウェブ層を構成する繊維の平均繊度を示し、Ｘ２は第２ウェブ層を構成する繊維の平均繊度を示す）
第２ウェブ層は、１．０〜４．０ｄｔｅｘのポリアリーレンスルフィド繊維からなるものである。ポリアリーレンスルフィド繊維の繊度が１．０ｄｔｅｘを下回る場合は、フィルターの圧力損失が高くなり、フィルター寿命が短縮するほか、フェルト加工性が悪くなり、耐摩耗性も悪くなる。ポリアリーレンスルフィド繊維の繊度の下限は、好ましくは１．２ｄｔｅｘ、更に好ましくは１．４ｄｔｅｘである。ポリアリーレンスルフィドの繊度が４．０ｄｔｅｘを上回る場合には、目的のダスト剥離性能、ダスト集塵性能が得られない。ポリアリーレンスルフィドの繊度の上限は、好ましくは３．３ｄｔｅｘであり、更に好ましくは２．８ｄｔｅｘである。
【００３１】
第２ウェブ層は、ポリアリーレンスルフィド繊維の繊度が範囲内にあれば、単一繊度の繊維を用いても、異繊度繊維の混合であってもよい。また、目的の効果を損なわない範囲であれば、その他繊維を混合することも出来るが、耐熱性という観点からは、メタ系アラミド繊維、ポリイミド繊維などが好ましく、その含有率は好ましくは１０％以下、更に好ましくは５％以下である。フッ素系繊維は、使用したフィルターを処分する際、焼却処分が不可となるため好ましくない。
【００３２】
第２ウェブ層を構成する繊度の範囲は、下記式１を満たすものである。第１ウェブ層の平均繊度Ｘ１に対し、第２ウェブ層の平均繊度Ｘ２が同等もしくは上回るものである。Ｘ２がＸ１を下回る場合には、目的のダスト剥離性能、ダスト集塵性能が得られず、またフェルトの強度、耐摩耗性といった観点から好ましくない。
【００３３】
Ｘ1≦Ｘ２-    （式１）
（ここで、Ｘ１は第１ウェブ層を構成する繊維の平均繊度を示し、Ｘ２は第２ウェブ層を構成する繊維の平均繊度を示す）
補強布層においては、ポリアリーレンスルフィド繊維を用いた補強布であることを除いては特に限定するものではないが、得られるフェルトの強度向上の観点からは、高強度のポリアリーレンスルフィド繊維を用いる事が好ましい。ポリアリーレンスルフィド繊維の強度の下限は、好ましくは４．２ｃＮ／ｄｔｅｘ、より好ましくは４．５ｃＮ／ｄｔｅｘ、更に好ましくは５．０ｃＮ／ｄｔｅｘである。
【００３４】
補強布に用いられるポリアリーレンスルフィド繊維の形態としては、短繊維紡績糸またはマルチフィラメントを用いる事が望ましい。特に短繊維紡績糸は、ウェブとの絡合性が良く、繊維の表面積が多くなるため、フィルター材のダスト捕集効率が良くなる点では好適である。補強布を構成する繊維の繊度としては、特に限定するものではないが、繊度が太すぎると織り条件によっては補強布の目が詰まりやすい傾向にあり、圧力損失が高くなるため好ましくない。逆に、繊度が細すぎると、織り密度が低くなり通気量は高くなる傾向にあるが、補強布としての強度が低下する傾向にあり、フェルト全体の機械的強度が低下するため好ましくない。
【００３５】
補強布を構成する繊維の総繊度としては、１００〜１０００ｄｔｅｘの範囲内にあることが好ましく、より好ましくは３００〜６００ｄｔｅｘの範囲内にあることが好ましい。総繊度が１００ｄｔｅｘ未満の場合には、寸法安定性や引張強度の向上効果を十分に得られない場合がある。また、総繊度が１０００ｄｔｅｘを上回る場合には、寸法安定性や引張強度に優れるものの、フェルトの通気量が低下する傾向となるため、フィルターとしての寿命が短縮される可能性がある。
【００３６】
補強布の形態としては、フィルターとして用いた場合の圧力損失を軽減する観点からは、目の粗い織物であることが好ましく、その織り密度としては、経糸密度が、好ましくは１５〜４０本／２．５４ｃｍの範囲内であり、より好ましくは２０〜３５本／２．５４ｃｍの範囲内で、緯糸密度が、好ましくは１０〜３０本／２．５４ｃｍの範囲内であり、更に好ましくは１５〜２５本／２．５４ｃｍの範囲内である。補強布の織り組織としては平織り、二重織り、三重織り、綾織り、朱子織りなどがあるが、特に低コストで汎用的な平織りの織物で満足した性能が得られるため、好ましく用いられる。
【００３７】
本発明の耐熱フィルター用フェルトの通気度は、５ｃｃ／ｃｍ２／ｓ以上とするものである。通気度が５ｃｃ／ｃｍ２／ｓを下回る場合には、フィルターとして用いた場合に圧力損失が高くなり、フィルターの寿命を短縮することとなる。通気度の下限は好ましくは６ｃｃ／ｃｍ２／ｓであり、より好ましくは７ｃｃ／ｃｍ２／ｓである。
【００３８】
本発明の耐熱フィルター用フェルトの見かけ密度は、０．２０〜０．４０ｇ／ｃｍ３であることが好ましい。見かけ密度が０．２０を下回る場合には、フェルト内の繊維間の空隙が大きくなりすぎ、フェルト内にダストが侵入しやすくなる傾向があり、フィルター寿命が短縮される可能性がある。見かけ密度の下限はより好ましくは０．２２ｇ／ｃｍ３であり、更に好ましくは０．２４ｇ／ｃｍ３である。見かけ密度が０．４０を上回る場合には、フェルト内の繊維間に空隙がなくなる傾向にあり、圧力損失が大きくなるため寿命が短縮される可能性がある。見かけ密度の上限はより好ましくは０．３８ｇ／ｃｍ３であり、更に好ましくは０．３６ｇ／ｃｍ３である。
【００３９】
耐熱フィルター用フェルトの見かけ密度は、フェルトの目付や、ニードルパンチの場合はニードリング本数や針の番手を、ウォータージェットパンチの場合は水流の圧力やノズル径を、またカレンダー加工を施す場合にはカレンダー圧力や回数といったフェルトの製造条件を当業者が選択することで適宜調整が可能である。
【００４０】
本発明の耐熱フィルター用フェルトの目付は、前記特徴を満たす範囲であれば特に限定されるものではないが、４００〜８００ｇ／ｍ２の範囲とすることが好ましく、より好ましくは５００〜７００ｇ／ｍ２の範囲である。フェルトの目付が４００ｇ／ｍ２を下回る場合には、フェルトの強度が低くなる傾向にある。フェルトの目付が８００ｇ／ｍ２を上回る場合には、フェルトの圧力損失が高くなり、フィルターとしての使用に適さない。
【００４１】
耐熱フィルター用フェルトの目付は、フェルト加工機のラインスピードに対する、繊維原料の投入量によって主に調整可能であり、その他フェルト加工条件によっても当業者が適宜調整可能である。
【００４２】
本発明の耐熱フィルター用フェルトは、ダストが堆積する第１ウェブ層側のウェブ表面の一部を融着させることにより、更にダスト剥離性能やダスト捕集効率を高めることができる。ウェブ表面の一部を融着させる方法としては、毛焼き処理やミラー加工などの方法を用いることができる。具体的には、耐熱フィルター用フェルトの第１ウェブ層に、バーナー炎あるいは赤外線ヒーターなどによる毛焼き処理を行ったり、熱ロールでプレスするものである。かかる処理をすることによって、第１ウェブ層のウェブ表面の少なくとも一部を融着したり、目詰めしたりすることにより、ダスト捕集効率を向上させることができる。
【００４３】
このようにして得られた耐熱フィルター用フェルトは、袋状に縫製し、耐熱性の要求されるゴミ焼却炉や石炭ボイラー、もしくは金属溶鉱炉などの排ガスを集塵するバグフィルターとして好適に使用される。この縫製に使用される縫糸としては、耐熱性、耐薬品性を有する繊維素材で構成された糸を使用することが好ましく、なかでもポリアリーレンスルフィド繊維を用いることが好ましい。
【実施例】
【００４４】
以下、実施例により本発明を更に詳細に説明するが、本発明はこれらに限定されるものではない。
【００４５】
なお、耐熱フィルター用フェルトの各物性の測定方法は以下の通りである。
【００４６】
＜目付け（ｇ／ｍ２）＞
ＪＩＳ−Ｌ１０８５（１９９８年）の方法により、２０ｃｍ×２０ｃｍの試料を３枚作成、重量を測定し、その平均値をｍ２あたりの質量として求めた。
【００４７】
＜厚み（ｍｍ）＞
フェルトの厚みを、シックネスダイヤルゲージ（押し圧力２５０ｇ／ｃｍ２＝０．０００２４５Ｐａ）にて無作為に１０点測定し、その平均値として算出した。
【００４８】
＜密度（ｇ／ｃｍ３）＞
上記目付、厚みから算出した。
【００４９】
＜強度（Ｎ／ｃｍ）、伸度（％）＞
ＪＩＳ−Ｌ１０８５（１９９８年）の方法により、定速伸張型引張試験機にて、フェルトの試験片５サンプルの平均値として、タテ方向、ヨコ方向それぞれ算出した。
【００５０】
＜通気度（ｃｃ／ｃｍ２／ｓ）＞
ＪＩＳ−Ｌ１０９６（２０１０年）Ａ法（フラジール形法）により、無作為に１０点測定し、その平均値として算出した。
【００５１】
＜出口ダスト濃度（ｍｇ／ｍ３）＞
ＶＤＩ−３９２６（２００６年）の方法により、エージング後の最終３０回におけるフィルターを通過したダスト量と、その通気量から出口ダスト濃度を算出した。
【００５２】
＜循環時間（ｓ）＞
ＶＤＩ−３９２６（２００６年）の方法により、エージング後の最終３０回におけるパルス照射時間の積算時間により求めた。
【００５３】
（実施例１）
繊度２．２ｄｔｅｘ、カット長５１ｍｍのＰＰＳ短繊維（東レ（株）“トルコン（Ｒ）”Ｓ３９１−２．２Ｔ５１ｍｍ）を用い、単糸番手２０ｓ、合糸本数２本の紡績糸（以下、２０ｓ／２）と、単糸番手７ｓの紡績糸（以下７ｓ／１）を得た。これら紡績糸のうち、２０ｓ／２を経糸に、７ｓ／１を緯糸にして平織りとし、経糸密度３０本・２．５４／ｃｍ、緯糸密度１８本／２．５４ｃｍのＰＰＳ紡績糸平織物を得た。この織物を補強布とした。
【００５４】
織物の片面に、繊度１．０ｄｔｅｘ、カット長５１ｍｍのＰＰＳ短繊維（東レ（株）“トルコン（Ｒ）”Ｓ３０１−１Ｔ５１ｍｍ）と、繊度２．２ｄｔｅｘ、カット長５１ｍｍのＰＰＳ短繊維（東レ（株）“トルコン（Ｒ）”Ｓ３７１−２．２Ｔ５１ｍｍ）とを重量比５０：５０で混面した短繊維をオープナー、カーディング処理した後、クロスラッパーにて目付約２２０ｇ／ｍ２としたウェブを積層した後、刺針密度１００本／ｃｍ２にて仮ニードルパンチした。このウェブが、ろ過面である第１ウェブ層となる。
【００５５】
織物のもう一方の面に、第１ウェブ層で用いた物と同一の繊度２．２ｄｔｅｘ、カット長５１ｍｍのＰＰＳ短繊維１００％をオープナー、カーディング処理した後、クロスラッパーにて目付約２２０ｇ／ｍ２としたウェブを積層した後、刺針密度１００本／ｃｍ２にて仮ニードルパンチした。このウェブが、非ろ過面である第２ウェブ層となる。
【００５６】
更にニードルパンチ加工により補強布と上述のウェブを交絡させ、目付５５２ｇ／ｍ２、総刺針密度５００本／ｃｍ２のフェルトを得た。得られたフェルトの性能を表１に示した。なお、ここで得られたフェルトの密度は、ニードルパンチ処理により収縮して理論上より目付が高くなっている傾向が見られた。
【００５７】
（実施例２）
第１ウェブ層、および第２ウェブ層に用いた繊度２．２ｄｔｅｘ、カット長５１ｍｍのＰＰＳ短繊維を、繊度１．５ｄｔｅｘ、カット長５１ｍｍのＰＰＳ短繊維とした以外は、実施例１と同様にしてフェルトを作成し、目付５５２ｇ／ｍ２のフェルトを得た。得られたフェルトの性能を表１に示した。
【００５８】
（比較例１）
第１ウェブ層、および第２ウェブ層に用いたＰＰＳ繊維を全て繊度１．０ｄｔｅｘ、カット長５１ｍｍのものとした以外は、実施例１と同様にしてフェルトを作成し、目付５５４ｇ／ｍ２のフェルトを得た。しかしながら、カーディング工程にてネップが多発したため、ラインスピードを４割程度落とす必要があった。得られたフェルトの性能を表１に示した。
【００５９】
（比較例２）
第１ウェブ層、および第２ウェブ層に用いたＰＰＳ繊維を全て繊度２．２ｄｔｅｘ、カット長５１ｍｍのものとした以外は、実施例１と同様にしてフェルトを作成し、目付５６６ｇ／ｍ２のフェルトを得た。得られたフェルトの性能を表１に示した。
【００６０】
（比較例３）
第２ウェブ層に用いたＰＰＳ繊維を、繊度７．８ｄｔｅｘ、カット長５１ｍｍのＰＰＳ短繊維（東レ（株）“トルコン（Ｒ）”Ｓ１０１−７．８Ｔ５１ｍｍ）とした以外は、実施例１と同様にしてフェルトを作成し、目付５７５ｇ／ｍ２のフェルトを得た。得られたフェルトの性能を表１に示した。
【００６１】
【表１】
2016165666.tif 000002
【００６２】
実施例１および実施例２で得られたフェルトは、良好なフェルト加工性でありながら、ダスト集塵性能の指標となる出口ダスト濃度と、フィルター寿命の指標となる循環時間に優れていることが示された。
【００６３】
比較例１で得られたフェルトは、細繊度繊維のみを用いたため、フェルト加工性が悪くなり、フィルター性能としても、ダスト集塵性能は良好であるものの、フィルター寿命が短縮することが示された。
【００６４】
比較例２で得られたフェルトは、第１ウェブ層に太繊度繊維のみを用いたため、目的としたダスト集塵性能が得られなかった。
【００６５】
比較例３で得られたフェルトは、第２ウェブ層に７．８ｄｔｅｘの太繊度繊維を用いたため、目的としたダスト集塵性能が得られなかった。これは、第２ウェブ層の太繊度繊維が、第１ウェブ層まで交絡したためと考えられる。